(57)【特許請求の範囲】
【請求項１】
固体酸化物形燃料電池を構成する燃料電池構成部材と、該燃料電池構成部材に接合されてガスのシールを行うガスシール層とを備えた固体酸化物燃料電池において、
前記燃料電池構成部材は、筒状の内側電極と該内側電極の外周面に形成された固体電解質層とを少なくとも有する燃料電池チューブを備えるとともに、
前記燃料電池チューブは、前記燃料電池構成部材から前記ガスシール層を貫いて外部に突出するように構成されており、
更に、前記ガスシール層は、ガラスを主成分とする複数のシール層からなり、その複数のシール層のうち少なくとも１層はガラス相中に結晶相を含むシール層であって、
前記複数のシール層は、前記燃料電池構成部材に接する第１シール層と、該第１シール層の表面に形成された第２シール層とを備えるとともに、前記第１シール層における結晶相の体積比が、前記第２シール層における結晶相の体積比より大であり、
且つ、前記第２シール層の厚さが、２０〜５００μｍであることを特徴とする固体酸化物形燃料電池。
【請求項２】
前記第１シール層と第２シール層とにおけるガラス相の構成元素が、同一であることを特徴とする請求項１に記載の固体酸化物形燃料電池。
【請求項３】
前記各シール層に混合する少なくとも１種のフィラーの添加量の差により、前記第１シール層と第２シール層との結晶相の体積比を違えたものであり、前記フィラーは前記結晶相を構成する物質であることを特徴とする請求項１又は２に記載の固体酸化物形燃料電池。
【請求項４】
前記第１シール層のフィラーの添加量が、５〜４０体積％であることを特徴とする請求項３に記載の固体酸化物形燃料電池。
【請求項５】
前記第２シール層のフィラーの添加量が、０〜１５体積％であることを特徴とする請求項３又は４に記載の固体酸化物形燃料電池。
【請求項６】
前記ガラスの軟化点が、５００℃以上であることを特徴とする請求項１〜５のいずれか１項に記載の固体酸化物形燃料電池。
【請求項７】
前記フィラーは、Ａｌ、Ｍｇ、Ｚｒ、Ｃｅ、Ｓｉの元素のうち少なくとも１種を含む酸化物、又はこれらの酸化物の混合物であることを特徴とする請求項３〜５のいずれか１項に記載の固体酸化物形燃料電池。
【請求項８】
前記請求項１〜７のいずれか１項に記載の固体酸化物形燃料電池の製造方法であって、
前記第１シール層形成用のペーストと前記第２シール層形成用のシートとを作製し、前記燃料電池構成部材の前記燃料電池チューブが突出する側の表面に前記ペーストを介して前記シートを密着させて熱処理して接合することを特徴とする固体酸化物形燃料電池の製造方法。
【請求項９】
前記ガラス材料に前記結晶相となるフィラーを混合した材料を用いて、前記第１シール層形成用のペーストと前記第２シール層形成用のシートとを作製することを特徴とする請求項８に記載の固体酸化物形燃料電池の製造方法。
【請求項１０】
ドクターブレード法により、前記第２シール層形成用のシートを作製することを特徴とする請求項９に記載の固体酸化物形燃料電池の製造方法。
【請求項１１】
前記シート又は該シートの仮焼成体の表面に前記ペーストを塗布し、該ペーストにより前記シート又はその仮焼成体を前記燃料電池構成部材に密着させ、前記ガラスが軟化する温度で熱処理して、前記シート又はその仮焼成体を前記燃料電池構成部材の表面に接合することを特徴とする請求項８〜１０のいずれか１項に記載の固体酸化物形燃料電池の製造方法。
【請求項１２】
前記シート又はその仮焼成体は、筒状の内側電極とその外周面に形成された固体電解質層とを有する燃料電池チューブが貫通する貫通孔を有しており、
該貫通孔に前記燃料電池チューブを通し、前記熱処理により、前記シート又はその仮焼成体を前記燃料電池構成部材の表面に接合することを特徴とする請求項１１に記載の固体酸化物形燃料電池の製造方法。
【発明の詳細な説明】
【技術分野】
【０００１】
本発明は、内部に異なるガス（燃料ガス、酸化剤ガス）を導入し、固体電解質の特性を利用して発電を行う固体酸化物形燃料電池及びその製造方法に関するものである。
【背景技術】
【０００２】
従来より、燃料電池として、固体電解質（固体酸化物）を用いた固体電解質型燃料電池（固体酸化物形燃料電池）が知られている。
この固体酸化物形燃料電池としては、例えば、固体電解質層の各面に燃料極と空気極とを備えた板状のセルを複数個使用したものが知られている。また、板状体以外に、円筒形状の空気極（内側電極）の外側に固体電解質層を形成し、更に固体電解質層の外側に燃料極（外側電極）を形成した円筒体のものが提案されている。
【０００３】
上述した固体酸化物形燃料電池では、燃料ガス（例えば水素）と酸化剤ガス（例えば空気）とを用いるため、それらのガスがリークしないように部材の接合部分などにガスシールを施す必要があるが、固体酸化物形燃料電池は、一般に８００〜１０００℃程度の高温で運転されることから、ガラスシールを考えた場合、ガラスの耐熱温度が不十分となることが多い。具体的には、ガラスの軟化点付近での運転となるため、ガラスの流動性が発生して形状維持することが困難であることが多い。
【０００４】
そのため、固体酸化物形燃料電池でガラスを用いてシールする場合は、セラミックス粉末やガラス繊維をガラスに混合して形状を保持する検討がなされている（特許文献１参照）。また、運転温度が高い固体酸化物形燃料電池は、起動、停止の際に、熱サイクルによってガラスが割れ易いことから、セラミックス粉末とガラス繊維を含有するガラスシートを使用してガスシールする技術も提案されている（特許文献２参照）。
【０００５】
一方、根本的に、固体酸化物形燃料電池のガスシールの長期安定性を確保しながら、起動、停止時の熱サイクルにも耐え得るようにするには、低温作動化することが最善の手段と考えられる。この低温作動化には、固体酸化物形燃料電池の体積当たりの電極面積を極限まで大きくすることが一つの手法であり、特許文献３に記載の様な微細円筒状の燃料電池を高集積する技術は、有効な手段である。
【特許文献１】特開２００６−１８５７７５号公報
【特許文献２】特開２００６−５１２５４３号公報
【特許文献３】特開２００５−１６６４７０号公報
【発明の開示】
【発明が解決しようとする課題】
【０００６】
しかしながら、上述した固体酸化物形燃料電池において、ガラスシールを行う方法として、ガラスペーストをシール部分に塗布する場合には、ガラスペーストをスクリーン印刷したり、ディスペンサーによって塗布することが考えられるが、突起物がある場合にはスクリーン印刷は不可能であり、また、微細円筒形状の燃料電池の間隔が狭い場合には、ディスペンサーによる塗布も不可能であった。
【０００７】
また、ガラスシートを作製してシールする手法の場合は、熱処理時にガラスシートに焼成収縮が生じたり、熱処理時に変形し易く、完全なガスシールを実現することは容易ではなかった。
【０００８】
本発明は、上述した課題を解決するためになされたものであり、その目的は、シート等を用いてガスシールを行う場合に、複雑形状な部材であっても、高いシール性を確保できる固体酸化物形燃料電池及びその製造方法を提供することにある。
【課題を解決するための手段】
【０００９】
（１）請求項１の発明は、固体酸化物形燃料電池を構成する燃料電池構成部材と、該燃料電池構成部材に接合されてガスのシールを行うガスシール層とを備えた固体酸化物燃料電池において、前記燃料電池構成部材は、筒状の内側電極と該内側電極の外周面に形成された固体電解質層とを少なくとも有する燃料電池チューブを備えるとともに、前記燃料電池チューブは、前記燃料電池構成部材から前記ガスシール層を貫いて外部に突出するように構成されており、更に、前記ガスシール層は、ガラスを主成分とする複数のシール層からなり、その複数のシール層のうち少なくとも１層はガラス相中に結晶相を含むシール層であって、前記複数のシール層は、前記燃料電池構成部材に接する第１シール層と、該第１シール層の表面に形成された第２シール層とを備えるとともに、前記第１シール層における結晶相の体積比が、前記第２シール層における結晶相の体積比より大であり、且つ、前記第２シール層の厚さが、２０〜５００μｍであることを特徴とする。
【００１０】
本発明では、燃料電池構成部材は、筒状の内側電極と内側電極の外周面に形成された固体電解質層とを少なくとも有する燃料電池チューブを備えるとともに、燃料電池チューブは、燃料電池構成部材からガスシール層を貫いて外部に突出するように構成されている。
更に、本発明では、複数のシール層のうち少なくとも１層はガラス相中に結晶相を含む層であるので、その結晶相の存在により、熱処理時の焼成収縮が抑えられ、狙い通りの形状が得やすい。また、多層構造とすることで、熱膨張率を一致させるなど多くの機能を持たすことも可能である。
【００１１】
特に、本発明では、第１シール層の結晶相の体積比が、第２シール層の結晶相の体積比より多いので、接着する側の第１シール層の焼成時の変形を抑制し易いと同時に、第２シール層は第１シール層と比較して変形し易いため、第１シール層に追従する形でのシールが容易であり、しかも第２シール層が破損しにくいという効果がある。従って、本発明の固体酸化物形燃料電池は、高いシール性を備えており、ガスのリークが効果的に防止できるという顕著な効果を奏する。
【００１２】
なお、ここで、ガラス相とは、ガラスの非晶質相のことを示しており、結晶相とは、ガラスが結晶化した相及びセラミックス相を示している。
また、燃料電池構成部品としては、例えば燃料電池本体を構成する多孔質の導電性部材（燃料電池チューブを囲む部分）を更に備えていてもよい。
しかも、本発明では、第２シール層の厚さが、２０〜５００μｍである。
つまり、本発明では、第２シール層の厚さは、５００μｍ以下であるので、熱処理時に第２シール層の第１シール層に対する追従性が良く、且つ、２０μｍ以上であるので、第２シール層を形成する際、作製が容易となる。
【００１３】
（２）請求項２の発明は、前記第１シール層と第２シール層とにおけるガラス相の構成元素が、同一であることを特徴とする。
本発明は両シール相の構成を例示したものであり、ガラス相が同一である場合には、元素の拡散が少なくなり長期安定性を確保しやすいという利点がある。ここで、ガラス相が同一とは、同じ組成であることを意味している。
【００１４】
（３）請求項３の発明は、前記各シール層に混合する少なくとも１種のフィラーの添加量の差により、前記第１シール層と第２シール層との結晶相の体積比を違えたものであり、前記フィラーは前記結晶相を構成する物質であることを特徴とする。
【００１５】
本発明では、フィラーの添加量を違えることにより、結晶相の体積比を違える手法を例示している。ここでは、フィラーとは例えばセラミックス粉末等の添加剤を示している。
（４）請求項４の発明では、前記第１シール層のフィラーの添加量が、５〜４０体積％であることを特徴とする。
【００１６】
本発明では、第１シール層のフィラーの添加量が５体積％以上であるので、焼成時の変形を抑制することができ、また、４０体積％以下であるので、ガラス成分が多く、高いガスシール性を確保できる。
【００１７】
（５）請求項５の発明では、前記第２シール層のフィラーの添加量が、０〜１５体積％であることを特徴とする。
本発明は、第２シール層のフィラーの添加量が１５体積％以下であるので、ガラス成分が多く、熱処理する際において十分な柔軟性を確保できる。
【００１８】
（６）請求項６の発明では、前記ガラスの軟化点が、５００℃以上であることを特徴とする。
固体酸化物形燃料電池のシール材料として、燃料電池の運転温度を考慮すると、最低でも４００℃程度を想定しなければならず、それを考慮すると、５００℃以上の軟化点を有するガラスを用いることにより、ガスシールの効果が得られる。なお、どの程度の軟化点のガラスを用いるかは、燃料電池の運転温度を考慮して、その運転温度より十分に高い軟化点（例えば１００℃以上高い軟化点）を有するガラスを用いればよい。
【００１９】
（７）請求項７の発明では、前記フィラーは、Ａｌ、Ｍｇ、Ｚｒ、Ｃｅ、Ｓｉの元素のうち少なくとも１種を含む酸化物、又はこれらの酸化物の混合物であることを特徴とする。
【００２０】
本発明は、フィラーの種類を例示したものである。これらの酸化物は、その融点が高く、ガラス相中に分散し易いという利点がある。
なお、酸化物としては、例えば、Ａｌ2Ｏ3、ＭｇＯ、ＺｒＯ2、ＣｅＯ2、ＳｉＯ2、ＭｇＡｌ2Ｏ4、ＺｒＳｉＯ4などを用いることができる。
【００２１】
（８）請求項８の発明は、前記請求項１〜７のいずれか１項に記載の固体酸化物形燃料電池の製造方法であって、前記第１シール層形成用のペーストと前記第２シール層形成用のシートとを作製し、前記燃料電池構成部材の前記燃料電池チューブが突出する側の表面に前記ペーストを介して前記シートを密着させて熱処理して接合することを特徴とする。
【００２２】
本発明で用いる第１シール層用のペーストには、第２シール層用のシートより多くの結晶相となる物質（例えばセラミックス粉末）が含まれている。よって、ペーストの焼成時の変形を抑制し易いと同時に、シートは比較的変形しやすいため、ペーストに追従する形でのシールが容易である。よって、熱処理後の第２シール層にクラックが発生しにくいという効果がある。
【００２３】
従って、本発明は、例えば微細径の円筒型のセルを高密度で集積したような複雑形状を有する固体酸化物形燃料電池のガスシール部分に対して、ガスシールすることが容易である。また、このシート及びペーストを用いる方法は、大量生産に適した方法であり、複雑形状を有する固体酸化物形燃料電池のガスシールを、安価に行うことができる。
【００２４】
（９）請求項９の発明では、前記ガラス材料に前記結晶相となるフィラーを混合した材料を用いて、前記第１シール層形成用のペースト及び第２シール層形成用のシートを作製することを特徴とする。
【００２５】
本発明では、ペーストやシートの材料を例示したものであり、フィラーの添加量が多いほど、熱処理時の流動性を抑制することができる。
（１０）請求項１０の発明では、ドクターブレード法により、前記第２シール層形成用のシートを作製することを特徴とする。
【００２６】
本発明では、ドクターブレード法により、容易にシート状にすることができ、しかも、シート状にすることで、ガスシール性が得やすいという効果がある。
（１１）請求項１１の発明では、前記シート又は該シートの仮焼成体の表面に前記ペーストを塗布し、該ペーストにより前記シート又はその仮焼成体を前記燃料電池構成部材に密着させ、前記ガラスが軟化する温度で熱処理して、前記シート又はその仮焼成体を前記燃料電池構成部材の表面に接合することを特徴とする。
【００２７】
本発明では、シート又は仮焼成体にペーストを塗布して燃料電池構成部材の表面に密着させて熱処理するという手法により、容易に、シート（従って第２シール層）の熱変形を抑えたガスシールを実現することができる。
【００２８】
ここで、仮焼成体とは、熱処理における本焼成より低い温度（例えば５０〜１００℃程度低い温度）で焼成したものであり、これにより、焼成前のシートより硬質のシートが得られる。
【００２９】
（１２）請求項１２の発明では、前記シート又はその仮焼成体は、筒状の内側電極とその外周面に形成された固体電解質層とを有する燃料電池チューブが貫通する貫通孔を有しており、該貫通孔に前記燃料電池チューブを通し、前記熱処理により、前記シート又はその仮焼成体を前記燃料電池構成部材の表面に接合することを特徴とする。
【００３０】
本発明は、燃料電池チューブの形状に合わせたシール方法を例示したものである。これにより、複雑形状であっても、容易に且つ確実にガスシールすることができる。
本発明により、筒状の内側電極とその外周面に形成された固体電解質層とを有する燃料電池チューブが、（例えば多孔質の導電性部材からなる）燃料電池構成部材の表面に形成されたガスシール層を貫いた構成が得られる。
【００３１】
以下、固体酸化物形燃料電池の各構成について詳細に説明する。
・内側電極及び外側電極は、それぞれ、燃料ガスと接触する燃料極、酸素源となる酸化剤ガスと接触する空気極として使用される。
【００３２】
・「燃料極」は、水素源となる燃料ガスと接触し単セルにおける負電極として機能する。
この燃料極としては、金属（特にＮｉ）粒子とセラミックス粒子からなるサーメットを採用できる。金属としては、Ｎｉ以外に、Ｃｕ、Ｆｅ、Ｃｏ、Ａｇ、Ｐｔ、Ｐｄ、Ｗ、Ｍｏ、及びこれらの合金等を採用できる。セラミックスとしては、ジルコニア、ＹＳＺ、ＳｃＳＺ、ＳＤＣ、ＧＤＣ、アルミナ、シリカ、チタニアなどが挙げられる。特に、ＹＳＺ、ＳｃＳＺ、ＳＤＣ、ＧＤＣが望ましい。これらは、酸素イオン導電性があり、燃料極の電気化学的活性を高めるからである。
【００３３】
・「空気極」は、酸素源となる酸化剤ガスと接触し、単セルにおける正電極として機能する。
空気極の材料としては、固体電解質形燃料電池の使用条件等により適宜選択することができる。この材料としては、例えば金属、金属の酸化物、金属の複合酸化物等を用いることができる。金属としては、Ｐｔ、Ａｕ、Ａｇ、Ｐｄ、Ｉｒ、Ｒｕ、Ｒｕ等の金属又は２種以上の金属を含有する合金が挙げられる。
【００３４】
更に、金属の酸化物としては、例えば、Ｌａ、Ｓｒ、Ｃｅ、Ｃｏ、Ｍｎ、Ｆｅ等の酸化物（例えば、Ｌａ2Ｏ3、ＳｒＯ、Ｃｅ2Ｏ3、Ｃｏ2Ｏ3、ＭｎＯ2、ＦｅＯ等）が挙げられる。また、複酸化物としては、Ｌａ、Ｐｒ、Ｓｍ、Ｓｒ、Ｂａ、Ｃｏ、Ｆｅ、Ｍｎ等のうちの少なくとも１種を含有する各種の複合酸化物（例えば、Ｌａ1-xＳｒxＣｏＯ3系複合酸化物、Ｌａ1-xＳｒxＦｅＯ3系複合酸化物、Ｌａ1-xＳｒxＣｏ1-yＦｅyＯ3系複合酸化物、Ｌａ1-xＳｒxＭｎＯ3系複合酸化物、Ｐｒ1-xＢａxＣｏＯ3系複合酸化物、Ｓｍ1-xＳｒxＣｏＯ3系複合酸化物等）が挙げられる。
【００３５】
・「固体電解質層」としては、ＹＳＺ（イットリア安定化ジルコニア）、ＳｃＳＺ（スカンジア安定化ジルコニア）、ＳＤＣ（サマリアをドープしたセリア）、ＧＤＣ（ガドリアをドープしたセリア）、ペロブスカイト系酸化物等が挙げられる。これらは、単一膜でもよいし、２種以上の組成が積層構造となっている多層膜でもよい。多層膜としては、例えばＹＳＺ＋ＳＤＣ膜、ＹＳＺ＋ＧＤＣ膜などが挙げられる。
【００３６】
この固体電解質層は、燃料電池の動作時に燃料極に導入される燃料ガス又は空気極に導入される支燃性ガスのうち一方の少なくとも一部をイオンとして移動させることができるイオン伝導性を有する。どのようなイオンを伝導することができるかは特に限定されないが、イオンとしては、例えば、酸素イオン及び水素イオン等が挙げられる。
【００３７】
・燃料電池構成部材のうち、例えば燃料電池チューブの外側の電極の周囲に配置される多孔質の導電性部材の構成材料としては、Ａｇ、Ｌａ、Ｓｒ、Ｍｎ、Ｃｏ、Ｆｅ、Ｓｍ、Ｃｅ、Ｐｒ、Ｎｄ、Ｃａ、Ｂａ、Ｎｉ、Ｍｇ、Ｔｉのいずれかの元素、又はこれらの元素を１種類以上含む酸化物を採用できる。例えば、Ｌａ1-xＳｒxＣｒＯ3系材料（外側が燃料極及び空気極のどちらの電極でも可）、Ｌａ1-xＳｒxＣｏ1-yＦｅyＯ3系材料（外側が空気極の場合のみ可）、Ｌａ1-xＳｒxＭｎＯ3系材料（外側が空気極の場合のみ）、Ｓｍ1-xＳｒxＣｏＯ3系材料（外側が空気極の場合のみ）等の通気性を有する材料を採用できる。
【００３８】
・「燃料ガス」は、水素、水素源となる炭化水素、水素と炭化水素との混合ガス、及びこれらのガスを所定温度の水中を通過させ加湿した燃料ガス、これらのガスに水蒸気を混合させた燃料ガス等が挙げられる。
【００３９】
炭化水素は特に限定されず、例えば、天然ガス、ナフサ、石炭ガス化ガス等が挙げられる。更に、メタン、エタン、プロパン、ブタン及びペンタン等の炭素数が１〜１０、好ましくは１〜７、より好ましくは１〜４の飽和炭化水素、並びにエチレン及びプロピレン等の不飽和炭化水素を主成分とするものが好ましく、飽和炭化水素を主成分とするものが更に好ましい。これらの燃料ガスは１種のみを用いてもよいし、２種以上を併用することもできる。また、窒素及びアルゴン等の不活性ガスを含有していてもよい。
【００４０】
・「酸化剤ガス」は、酸素と他の気体との混合ガス等が挙げられる。また、この混合ガスには８０体積％以下の窒素及びアルゴン等の不活性ガスが含有されていてもよい。これらの支燃性ガスのうちでは安全であって、且つ安価であるため空気（約８０体積％の窒素が含まれている。）が好ましい。
【発明を実施するための最良の形態】
【００４１】
以下、本発明の実施形態の例について説明する。
［実施形態］
ここでは、固体酸化物形燃料電池として、多数の固体酸化物形燃料電池セル（単セル）が集積されたキューブ状の固体酸化物形燃料電池スタック（以下単に燃料電池キューブとも記す）及びその製造方法について説明する。
【００４２】
ａ）まず、本実施例の燃料電池キューブの全体構成について説明する。
図１に示す様に、本実施例の燃料電池キューブ１では、多数の円筒状の燃料電池チューブ３が平行に配列された燃料電池層状部５、即ち、燃料電池チューブ３が軸方向に平行に配置されて左右方向に１列に並んだ燃料電池層状部５が形成されており、この燃料電池層状部５は、図の上下方向に平行に複数層形成されている。
【００４３】
また、燃料電池層状部５は、外側電極（空気極）７を介して多孔質の導電性板状体（集電体）９により、上下方向から挟まれた状態となっている。つまり、燃料電池層状部５は、外側電極７や導電性板状体９を介して積層された状態となっており、図の上下方向から空気極側の電気を取り出すことが可能となっている。
【００４４】
なお、ここでは、（燃料電池チューブ３が配列された）燃料電池層状部５と外側電極７と導電性板状体９からなる部材を燃料電池キューブ本体１１と称し、燃料電池キューブ本体１１から燃料電池チューブ３を除いた部分を導電性部材１３と称する。
【００４５】
更に、本実施形態では、後に詳述する様に、燃料電池キューブ本体１１の両端面、すなわち、円筒状の燃料電池チューブ３が突出する一対の端面には、各燃料電池チューブ３の軸方向の端部（開口を有する突出部分）４以外を覆う様に、ガスのリークを防止するガスシール層１５が形成されている。つまり、キューブ状の導電性部材１３において、燃料電池チューブ３の軸方向の両端面を覆うようにガスシール層１５が接合されている。
【００４６】
以下、各構成について更に詳しく説明する。
図２に示す様に、燃料電池チューブ３は、燃料ガス（例えば水素）に接する円筒状の内側電極（燃料極）１７と、その外周面に形成された酸素イオン導電性を有する固体電解質層１９からなり、固体電解質層１９の外周面に、酸化剤ガス（例えば空気中の酸素）に接触する外側電極７が形成されている。
尚、燃料電池チューブ３の本数は、説明が容易な様に各図では異なって記載されているが、当然ながら実際には同じ本数（例えば縦１０本×横１０本＝合計１００本）である。
前記外側電極７は、同図の横１列に配置された他の同様な燃料電池チューブ３（従って各固体電解質層１９）の外周面に接触し、他の燃料電池チューブ３と共用されている。つまり、外側電極７は、各燃料電池チューブ３と導電性板状体９の間に配置されて、各燃料電池チューブ３と導電性板状体９とを接続（接合）している。
【００４７】
従って、内側電極１７と固体電解質層１９と（共用される）外側電極７とから、１つの燃料電池（セル）２１が構成されていることになる。
前記燃料電池チューブ３は、図３に示す様に、外径が３ｍｍ以下の円筒であり、円筒状の例えば厚み５０〜４００μｍの内側電極１７の外表面のうち、その両端を除いて例えば厚み２〜３０μｍの固体電解質層１９で覆ったものである。
【００４８】
また、導電性板状体９は、図４に示す様に、上下両側に、燃料電池チューブ３が嵌め込まれる断面形状が半円状の溝２３が平行に形成されたものである。尚、燃料電池キューブ１の上端及び下端の導電性板状体９には、１面側のみに溝２３が形成されている。
【００４９】
特に、本実施形態では、図５に示す様に、導電性部材１３において、燃料電池チューブ３の軸方向の両端面を覆うようにガスシール層１５が接合されており、このガスシール層１５は、導電性部材１３側の第１シール層２５とその上に積層された第２シール層２７とから構成されている。
【００５０】
第１シール層２５及び第２シール層２７は、ガラス相中に結晶相を含むガラスシール層であり、各シール層２５、２７においては、それぞれ結晶相の体積比が異なる。具体的には、第１シール層２５は、例えば、Ｂａ，Ｍｇ，Ｚｎ，Ｓｉ，Ａｌを含むガラスを主成分とし、結晶相として例えば、ＭｇＯからなるセラミックス成分を５〜４０体積％含んでいる。一方、第２シール層２７は、例えば、Ｂａ，Ｍｇ，Ｚｎ，Ｓｉ，Ａｌを含むガラスを主成分とし、結晶相として例えば、ＭｇＯからなるセラミックス成分を０〜１５体積％含んでいる。
【００５１】
つまり、第１シール層２５及び第２シール層２７は、共にガラス相中にセラミックス粒子（粉末）が混在した構成のガラスシール層であり、第１シール層２５に含まれるセラミックスの含有量は、第２シール層２７に含まれるセラミックスの含有量より多く設定されている。
【００５２】
ここで、第１シール層２５と第２シール層２７とにおける結晶層が同一の種類である場合には、元素の拡散が少なくなり長期安定性を確保しやすい。また、第１シール層２５に第２シール層２７に含有していない結晶層が含まれている場合、第２シール層を形成する熱処理時に、第２シール層が第１シール層に追従しやすい。
【００５３】
上述した燃料電池キューブ１では、導電性板状体９を介して、前記図１のＸ方向に空気を流し、Ｙ方向に燃料ガスを流すことにより、発電を行うことができる。また、発電された電気は、例えば、内側電極（燃料極）１７側の集電を燃料電池チューブ３の両端から、外側電極（空気極）７の側の集電を同図の上下平面から取り出すことができる。
【００５４】
また、前記燃料電池キューブ１は、例えば図６に示す様に、装置をコンパクトにして高い出力を得るために、例えば三段に積層した積層キューブ３１として使用される。
この場合、燃料電池キューブ１の燃料ガスを供給及び排出するＹ方向の両側において、燃料電池チューブ３の開口を有する端部４を囲むようして、マニホールド３３で覆う。即ち、積層キューブ３１のＹ方向の両端面をマニホールド３３、３５で覆う。同様にして、燃料電池キューブ１の空気を供給及び排出するＸ方向の両側をマニホールド３７、３９で覆う。
【００５５】
そして、燃料供給側のマニホールド３３のパイプ４１を介して燃料ガスを供給すると、燃料ガスは燃料電池チューブ３の円筒内を通って反応した後、燃料排出側のマニホールド３５のパイプ４３を介して排出される。同様にして、空気給側のマニホールド３７のパイプ４５を介して空気を供給すると、空気は多孔質の導電性部材１３を通って反応した後、空気排出側のマニホールド３９のパイプ４７を介して排出される。
【００５６】
ｂ）次に、前記燃料電池キューブ１の製造方法について説明する。
(1)燃料電池キューブ本体作製工程
例えば平均粒子径０．１〜２μｍ（望ましくは０．１〜１μｍ、更に望ましくは０．３〜０．８μｍ）のＮｉＯ：５０重量％、平均粒子径０．１〜２μｍ（望ましくは０．１〜１μｍ、更に望ましくは０．３〜０．８μｍ）のＧｄ0.2Ｃｅ0.8Ｏ1.9：３９重量％、セルロース系バインダ：７重量％を、乾式ミキサで１時間混合後、水を粉末に対して１４外重量％添加して、更に３０分混合した。
【００５７】
この混合物を３本ロールに通した後、作製した素地を１晩放置した。
その後、図７に示す様に、前記素地を一軸油圧シリンダ型押し出し成型機５１にて、押し出し成形を行った。
【００５８】
また、Ｇｄ0.2Ｃｅ0.8Ｏ1.9に対し、ブチラール系バインダ：４外重量、メチルエチル
ケトン：１００外重量％を加え、２４時間混合してスラリー５３とし、そのスラリー５３中に、前記押し出し成形によって形成した燃料極成形体５５を浸漬した。これによって、燃料極成形体５５の表面に固体電解質の被膜５７を形成した。
【００５９】
その後、被膜５７を形成した燃料極成形体５５を、大気中にて１４００℃で１時間同時焼成して、燃料電池チューブ３を製造した。
一方、平均粒子径１０〜６０μｍ（望ましくは２０〜５０μｍ、更に望ましくは３０〜５０μｍ）のＬａ0.6Ｓｒ0.4Ｃｏ0.2Ｆｅ0.8Ｏ3（ＬＳＣＦ粉末）９３重量％、セルロース系バインダ７重量％を、乾式ミキサで１時間混合後、水を粉末に対して１４外重量％添加して、更に３０分混合した。
【００６０】
尚、上記ＬＳＣＦ粉末の様な粗大粒子を得る方法としては、ＬＳＣＦ粉末（０．１〜２μｍ程度）を仮焼成した後、粒度調整して使用する方法、又は、ＬＳＣＦ粉末（０．１〜２μｍ程度）を転動造粒機やスプレードライなどを用いて球状粒子とし、仮焼後使用する方法がある。
【００６１】
そして、前記混合物を３本ロールに通した後、作製した素地を１晩放置した。
その後、前記素地をスクリュー型押し出し成型機（図示せず）にて、押し出し成形を行った。
【００６２】
次に、この成形体を、大気中にて１２００〜１５００℃で１〜３時間焼成して、導電性板状体９を製造した。これにより、平均粒子径が大きな導電性板状体９が得られる。
その後、導電性板状体９の表面（燃料電池チューブ３を挟む溝２３側の表面）に、外側電極７の電極材料を塗布した。具体的には、平均粒子径０．１〜２μｍ（望ましくは０．１〜１μｍ、更に望ましくは０．３〜０．８μｍ）のＬＳＣＦ粉末に対して、バインダとしてエチルセルロース：５外重量％、分散剤：１外重量％、ブチルカルビトール：１３外重量％を加え、３本ロールにて混合したペースト５９をスクリーン印刷にて溝２３が埋まるように塗布した。
【００６３】
そして、導電性板状体９の溝２３上に、燃料電池チューブ３を設置し、他の導電性板状体９で挟み込み積層した。
その後、大気中にて１０００℃で２時間焼成し、ブロック状の導電性部材１３に多数の燃料電池チューブ３が貫挿された構造の燃料電池キューブ本体１１を得た。
【００６４】
(2)ガスシール層形成工程
軟化点７００℃、粒子径平均４μｍのＢａ，Ｍｇ，Ｚｎ，Ｓｉ，Ａｌを含むからなるガラス粉末と、所定量（例えばガラスに対して２０体積％）の粒子径平均２μｍのマグネシア粉末とに、ポリビニルブチラール、アミン系分散剤、可塑剤を適量添加し、エタノールとトルエンを溶媒としてスラリーとした。
【００６５】
得られたスラリーを用いて、ドクターブレード法によりシートを形成して切断し、図８に示す様に、厚さ３００μｍのガラスシート６１を得た。このガラスシート６１に対して、打ち抜き加工により、各燃料電池チューブ３が貫挿される多数の貫通孔６３を形成した。
【００６６】
これとは別に、前記ガラス粉末と、所定量（例えばガラスに対して５体積％）の前記マグネシア粉末とに、エチルセルロース、アミン系分散剤を適量添加し、ブチルカルビトールを溶媒としてペーストを作製した。
【００６７】
このペーストを、前記ガラスシート６１の一方の面に塗布して、ペースト層６５を形成した。
そして、このペースト層６５を有するガラスシート６１を、ペースト層６５を導電性部材１３側にし、貫通孔６３に燃料電池チューブ３を通して、燃料電池キューブ本体１１の端面（即ち導電性部材１３の端面）に接合した。なお、ガラスシート６１は、ペースト層６５の粘着力により、燃料電池キューブ本体１１の両端面に密着した。
【００６８】
なお、ガスシール層１５から突出した各燃料電池チューブ３の根本部分には、ペースト層６５を有するガラスシート６１を接着する際に、ガスシール層１５と燃料電池チューブ３との間隙から流出したガラス成分等が帯状に付着している。
【００６９】
その後、この燃料電池キューブ本体１１を、ガラスの軟化点より高い、例えば７００℃にて２時間加熱し、ペースト層６５を軟化させて、ガラスシート６１を燃料電池キューブ本体１１に強固に接合した。
【００７０】
なお、ガラスシート６１には、ペースト層６５よりも多くのセラミックスが含まれているので、ペースト層６５が軟化した場合でも、その形状は殆ど崩れない。
これによって、燃料電池キューブ本体１１の端面にガスシール層１５が接合された燃料電池キューブ１が得られる。
【００７１】
ｃ）上述した様に、本実施形態の燃料電池キューブ１は、燃料電池キューブ本体１１の端面に、（セラミックスの含有量が多い）ペースト層６５を介して（セラミックスの含有量が少ない）ガラスシート６１を密着させて加熱して接合するので、燃料電池キューブ本体１１の端面から多数の燃料電池チューブ３が突出する複雑な構造であっても、高い気密性を実現できる。すなわち、ガスシール層１５は、燃料電池チューブ３と隙間無く密着しているので、ガスシール層１５を挟んで、導電性部材１３側（内側）とその反対側（外側：燃料電池チューブ３が突出する側）との間でガスがリークすることがない。
従って、前記図６に示した様に、燃料供給側及び排出側をマニホールド３３、３５で覆った状態で、燃料電池キューブ１に燃料ガスを供給する場合には、燃料電池チューブ３の端部４の周囲に燃料ガスを充填するが、本実施形態では、ガスシール層１５は、燃料電池チューブ３と隙間無く密着しているので、導電性部材１３の内側とその外側との間でガスがリークすることがない。よって、非常に効率の良い装置となる。
【００７２】
（実験例１）
次に、本発明の効果を確認する実験例について説明する。
本実験例は、前記実施形態とほぼ同様な構成の試料を作製し、そのガスシール性を調べたものである。
【００７３】
＜試料の作製＞
・前記実施形態と同様にして、下記表１の各種の組成のガラスシートを作製した。
・前記実施形態と同様にして、下記表１の各種の組成のガラスペーストを作製した。
【００７４】
・テスト用多孔体を、下記の方法で作製した。
Ｌａ0.6Ｓｒ0.4Ｃｏ0.2Ｆｅ0.8Ｏ3（ＬＳＣＦ粉末）に対して、ポリメタクリル酸メチルのビーズを１００外重量％混合し、更にＬＳＣＦ粉末に対してセルロース系バインダ７重量％を、乾式ミキサで１時間混合後、水を粉末に対して１４外重量％添加して、更に３０分混合した。この様にして作製したはい土を一晩放置し、その後前記はい土をスクリュー型押出成形機にて平板状に押出成形し、正方形に切断し、この成形体を大気にて、１４００℃で１時間焼成し、テスト用多孔体を得た。
【００７５】
＜ガラスシートの熱処理時の収縮率の確認方法＞
前記ガラスシートを１ｃｍ角（厚み５０〜５００μｍ）に切断し、その片面全面にスクリーン印刷法により、厚さ２００μｍとなるように前記ガラスペーストを塗布した。３分程度放置した後、ガラスシートに塗布したガラスペーストを接着剤として、２ｃｍ角のテスト用多孔体の表面に貼り付けて、７００℃、２時間の条件で熱処理を加えた。そして、熱処理を加える前と加えた後のガラスシートの寸法を測定し、熱処理前と後とでどの程度収縮したかを算出し、収縮率（長さ方向）を求めた。その結果を、下記表１及び表２に記す。
【００７６】
＜ガスシール性の確認方法＞
前記収縮率の測定に用いた試料を利用し、図９に示す測定器具７１を用いて、ガスシール性の確認を行った。
【００７７】
この測定器具７１は、上下の環状のパッキン７３、７５の間に、（テスト用多孔体５７の表面にガラスシール７９を貼り付けた）試料８１を、ガラスシール７９を上側して挟み込み、上方治具８３を図示しないネジにより締め付けてシールし、ガスボンベ８５からガス（例えば、空気）を、測定器具７１の中央の流路８７に供給するものである。
【００７８】
具体的には、試料８１の片面（上側）より０．２ＭＰａのガス圧を加えた状態で、ガス供給バルブ８９を閉め、ガス供給バルブ８９を閉じたときから１０時間後に、加えたガス圧がどの程度減少しているかをガス圧計９１により確認した。その結果を下記表１に記す。
【００７９】
【表１】
0005268131.tif 000002
【００８０】
【表２】
0005268131.tif 000003
この表１及び表２から明らかな様に、実施例の試料No.１〜１５は、ガラスシートに混合されているＭｇＯの添加量が、ガラスペーストに混合されているＭｇＯの添加量より少ないので、ガラスシートの熱収縮率が２％以下であり、１０時間後のガラスリーク量が５％以下と少なく好適である。
【００８１】
また、この表１及び表２から、ガラスシートへのＭｇＯの添加量が増加するにつれて、ガラスシートの収縮が大きくなることが分かる。更に、ガラスペーストへのＭｇＯの添加量が増加すると、熱処理時のガラスシートの収縮量が少なくなることが分かる。また、ガスのリーク率については、ガラスシート及びガラスペーストへのＭｇＯの添加量が増えれば増えるほど、ガスリークが大きくなることが分かる。
また、実施例No.２、１３〜１５を比較すると、第２シール層の厚さを変化させているが、シート厚さが薄くなるとともに、第２シール層の第１シール層への追従性が良くなり、ガラスシートの収縮率が小さくなることが分かる。
【００８２】
なお、比較例の試料No.１、３、６、１２は、ガラスペーストへのＭｇＯの添加量が多すぎたため、ガスリーク率が高くなってしまったと考えられる。比較例試料No.８〜１２は、ガラスシート中へのＭｇＯ添加量が多すぎたため、ガスリーク率が高くなってしまったと考えられる。比較例試料No.２、４、５、７、８は、ガラスシートへのＭｇＯ添加量に対し、ガラスペーストのＭｇＯ添加量のほうが少なく、その結果、ガラスシートの収縮量が多くなってしまったと考えられる。
比較例No.１３は、ガラスシートが１５μｍと薄く、シートの取り扱いが困難で試料が作製できなかった。また、比較例No.１４はシートが６００μｍと厚く、第２シール層の第１シール層への追従性が悪く、ガラスシートの収縮率が大きくなったと考えられる。
【００８３】
尚、本発明は前記実施態様等になんら限定されるものではなく、本発明を逸脱しない範囲において種々の態様で実施しうることはいうまでもない。
例えば前記実施形態では、ドクターブレード法で作製したガラスシートを用いたが、このガラスシートに代えて、ガラスシートの仮焼成体を用いてよい。
【００８４】
この仮焼成体を用いる場合には、打ち抜き工程の段階で、仮焼成工程による収縮量を計算して、燃料電池キューブのチューブ配管に合わせて打ち抜き、６５０℃、１時間の条件にて仮焼成することにより得ることができる。ここでの熱処理温度は、本焼成の温度に対し、５０〜１００℃より低い温度を焼成することが望ましい。
【図面の簡単な説明】
【００８５】
【図１】固体電解質型燃料電池キューブを示す斜視図である。
【図２】図１のＡ−Ａ断面の一部を拡大して示す断面図である。
【図３】固体電解質型燃料電池キューブに用いられる燃料電池チューブを示す斜視図である。
【図４】固体電解質型燃料電池キューブに用いられる導電性板状体を示す斜視図である。
【図５】固体電解質型燃料電池キューブのガスシール部分を拡大して示す説明図である。
【図６】複数の固体電解質型燃料電池キューブが組み合わされた装置を分解して示す説明図である。
【図７】固体電解質型燃料電池キューブの製造方法を示す説明図である。
【図８】固体電解質型燃料電池キューブのガスシール部分の形成方法を示す説明図である。
【図９】実験例の実験方法を示す説明図である。
【符号の説明】
【００８６】
１…固体酸化物形燃料電池スタック（燃料電池キューブ）
３…燃料電池チューブ
５…燃料電池層状部
７…空気極（外側電極）
９…導電性板状体
１１…燃料電池キューブ本体
１３…導電性部材
１５…ガスシール層
１７…燃料極（内側電極）
１９…固体電解質層
２１…燃料電池セル
２５…第１シール層
２７…第２シール層
【図１】
0005268131.tif 000004
【図２】
0005268131.tif 000005
【図３】
0005268131.tif 000006
【図４】
0005268131.tif 000007
【図５】
0005268131.tif 000008
【図６】
0005268131.tif 000009
【図７】
0005268131.tif 000010
【図８】
0005268131.tif 000011
【図９】
0005268131.tif 000012